(57)【要約】【課題】充放電エネルギー効率を改善し、充放電サイクル性能の良いリチウム空気二次電池を提供する。【解決手段】カーボンを含む空気極１０１と、金属リチウム又はリチウム含有物質を含む負極１０２と、空気極１０１と負極１０２に接する電解質１０３とを備え、電解質１０３は、サレン系金属錯体及びキノン類を含み、キノン類は、アントラキノン、２，５−ジヒドロキシ−１，４−ベンゾキノン、７，７，８，８−テトラシアノジメタン、２，３−ジクロロ−５，６−ジシアノ−１，４−ベンゾキノン、テトラヒドロキシ−１，４−ベンゾキノン、及び２，５−ジｔｅｒｔブチル−１，４−ベンゾキノンの何れかを一つ以上含む。【選択図】図１
2019200882.tif 000002
【特許請求の範囲】
【請求項１】
カーボンを含む空気極と、
金属リチウム又はリチウム含有物質を含む負極と、
前記空気極と前記負極に接する電解質と
を備え、
前記電解質は、
サレン系金属錯体及びキノン類を含む
ことを特徴とするリチウム空気二次電池。
【請求項２】
前記サレン系金属錯体は、
（Ｒ，Ｒ）−（−）−Ｎ，Ｎ‘−ビス（３，５−ジ−ｔｅｒｔ−ブチルサリチリデン)−１，２−シクロヘキサンジアミノクロム(III)クロリド、（Ｒ，Ｒ）−（−）−Ｎ，Ｎ‘−ビス（３，５−ジ−ｔｅｒｔ−ブチルサリチリデン)−１，２−シクロヘキサンジアミノマンガン(III)クロリド、（Ｒ，Ｒ）−（−）−Ｎ，Ｎ‘−ビス（３，５−ジ−ｔｅｒｔ−ブチルサリチリデン)−１，２−シクロヘキサンジアミノ鉄(III)クロリド、及び（Ｒ，Ｒ）−（−）−Ｎ，Ｎ‘−ビス（３，５−ジ−ｔｅｒｔ−ブチルサリチリデン)−１，２−シクロヘキサンジアミノコバルト(III)の何れかを一つ以上含む
ことを特徴とする請求項１に記載のリチウム空気二次電池。
【請求項３】
前記キノン類は、
アントラキノン、２，５−ジヒドロキシ−１，４−ベンゾキノン、７，７，８，８−テトラシアノジメタン、２，３−ジクロロ−５，６−ジシアノ−１，４−ベンゾキノン、テトラヒドロキシ−１，４−ベンゾキノン、及び２，５−ジｔｅｒｔブチル−１，４−ベンゾキノンの何れかを一つ以上含む
ことを特徴とする請求項１又は２に記載のリチウム空気二次電池。
【請求項４】
前記サレン系金属錯体は、
飽和濃度で前記電解質に溶解している
ことを特徴とする請求項１乃至３の何れかに記載のリチウム空気二次電池。
【請求項５】
前記キノン類は、
飽和濃度で前記電解質に溶解している
ことを特徴とする請求項１乃至４の何れかに記載のリチウム空気二次電池。
【発明の詳細な説明】
【技術分野】
【０００１】
本発明は、リチウム空気二次電池に関する。
【背景技術】
【０００２】
正極活物質として空気中の酸素を用いるリチウム空気二次電池は、電池外部から常に酸素が供給され、電池内に大量の負極活物質である金属亜鉛を充填することができる。このため、電池の単位体積当たりの放電容量の値を大きくできることが知られている。
【０００３】
これまで、正極であるガス拡散型空気極に触媒を添加する、又は、空気極にガス拡散層を積層させることにより、放電容量、及びサイクル特性などの電池性能を改善する試みがなされている。
【０００４】
例えば、非特許文献１では、空気極の電極触媒としてＳｎＯ２を用いることが検討されている。また、非特許文献２では、主に酸化鉄（ＦｅＯ３）、コバルト酸化物（Ｃｏ３Ｏ４）などの遷移金属酸化物を、空気極の触媒として用いることが検討されている。
【先行技術文献】
【非特許文献】
【０００５】
【非特許文献１】B. Wang，et al.,“Graphene-supported SnO2 nanoparticles prepared by a solvothermal approach for an enhanced electrochemical performance in lithium-ion batteries”，Nanoscale Research Letters，a SpringerOpen Journal，2012， 7:215
【非特許文献２】Aurelie Debart，er al.,“An O2 cathode for rechargeable lithium batteries: The effect of a catalyst”, Journal of Power Sources, Elsevier B.V.,2007, 174, p.1177-p.1182
【発明の概要】
【発明が解決しようとする課題】
【０００６】
しかしながら、非特許文献１の二次電池では、ＳｎＯ２を添加したセルの初回放電容量が1542mAh/gを示し、触媒無添加のセルと比較して3倍に向上するが、10サイクル後の放電容量維持率は約37%1と比較的高い数値を示すが実用には不十分である。
【０００７】
また、非特許文献２の二次電池では、9種類の触媒を検討する中で、空気極んび含まれるカーボンの重量当たり1000〜3000nAh/gと比較的大きな放電容量が得られるが、10サイクル後の放電容量維持率は2%であり、実用に不十分である。
【０００８】
このように従来のリチウム空気二次電池は、二次電池として十分な特性が得られていないという課題がある。
【０００９】
本発明は、この課題に鑑みてなされたものであり、放電容量、及び放電容量維持率を改善させたリチウム空気二次電池を提供することを目的とする。
【課題を解決するための手段】
【００１０】
本実施形態の一態様に係るリチウム空気二次電池は、カーボンを含む空気極と、金属リチウム又はリチウム含有物質を含む負極と、前記空気極と前記負極に接する電解質とを備え、前記電解質は、サレン系金属錯体及びキノン類を含むことを要旨とする。
【発明の効果】
【００１１】
本発明によれば、充放電エネルギー効率を改善し、充放電サイクル性能の良いリチウム空気二次電池を提供するができる。
【図面の簡単な説明】
【００１２】
【図１】本発明の実施の形態に係るリチウム空気二次電池の構成を模式的に示す概念図である。
【図２】添加剤（サレン系金属錯体）の構造式を示す図である。
【図３】添加剤（キノン類）の構造式を示す図である。
【図４】本発明の実施の形態に係るリチウム空気二次電池のより詳細な構成例を示す断面図である。
【図５】本発明の実施の形態に係るリチウム空気二次電池の放電特性を示す図である。
【発明を実施するための形態】
【００１３】
以下、本発明の実施の形態について図面を用いて説明する。
【００１４】
〔リチウム空気二次電池の概要〕
図１は、本実施形態のリチウム空気二次電池の基本的な概念図である。同図に示すように、リチウム空気二次電池１００は、正極である空気極１０１と、リチウムを含んで構成された負極１０２と、空気極１０１と負極１０２とに挟まれて配置された電解質１０３を備える。
【００１５】
空気極１０１は、触媒及び導電性材料を構成要素に含むことができる。負極１０２は、金属リチウム又はリチウムイオンを放出及び吸収できるリチウム含有合金などの物質を構成要素とすることができる。本実施形態の電解質１０３は、電解質の添加剤としてサレン系金属錯体及びキノン類を含む。
【００１６】
以下、本実施形態のリチウム空気二次電池１００の各構成要素について説明する。なお、電解液とは、ここでは電解質が液体形態である場合をいう。
【００１７】
（Ｉ）電解質（電解液）
リチウム空気二次電池１００の電解質は、添加剤として少なくともキノン類を含む。より具体的には、電解質１０３は、Ｌｉ塩と有機溶媒を含み、且つ、添加剤としてサレン系金属錯体とキノン類を含む。
【００１８】
図２は、サレン系金属錯体の構造式を示す。サレン系金属錯体は、例えば、（Ｒ，Ｒ）−（−）−Ｎ，Ｎ‘−ビス（３，５−ジ−ｔｅｒｔ−ブチルサリチリデン)−１，２−シクロヘキサンジアミノクロム(III)クロリド（ＣｒＳｌ）、（Ｒ，Ｒ）−（−）−Ｎ，Ｎ‘−ビス（３，５−ジ−ｔｅｒｔ−ブチルサリチリデン)−１，２−シクロヘキサンジアミノマンガン(III)クロリド（ＭｎＳｌ）、（Ｒ，Ｒ）−（−）−Ｎ，Ｎ‘−ビス（３，５−ジ−ｔｅｒｔ−ブチルサリチリデン)−１，２−シクロヘキサンジアミノ鉄(III)クロリド（ＦｅＳｌ）、及び（Ｒ，Ｒ）−（−）−Ｎ，Ｎ‘−ビス（３，５−ジ−ｔｅｒｔ−ブチルサリチリデン)−１，２−シクロヘキサンジアミノコバルト(III)）（ＣｏＳｌ）の中から選択されることが好ましい。
【００１９】
図３は、キノン類の構造式を示す。キノン類は、例えば、アントラキノン（ＡＱ）（図３（ａ））、２，５−ジヒドロキシ−１，４−ベンゾキノン（ＤＨＢＱ）（図３（ｂ））、７，７，８，８−テトラシアノジメタン（ＴＣＮＱ）（図３（ｃ））、２，３−ジクロロ−５，６−ジシアノ−１，４−ベンゾキノン（ＤＤＱ）（図３（ｄ））、テトラヒドロキシ−１，４−ベンゾキノン（ＴＨＢＱ）（図３（ｅ））、及び２，５−ジｔｅｒｔブチル−１，４−ベンゾキノン（ＤＢＢＱ）（図３（ｆ））の中から選択されることが好ましい。
【００２０】
サレン系金属錯体及びキノン類は、上記の中の１種類を用いても、又は２種類以上を混合して用いてもよい。なお、混合する場合の混合割合は特に限定されず、どのような割合であってもよい。
【００２１】
電解質１０３は、上記サレン系金属錯体及びキノン類と共に、Ｌｉ塩を含む。Ｌｉ塩は、リチウムを含む金属塩から供給される。金属塩は、例えば、溶質の金属塩には、六フッ化リン酸リチウム（ＬｉＰＦ６）、過塩素酸リチウム（ＬｉＣｌＯ４）、リチウムトリフルオロメタンスルホニルアミド（ＬｉＴＦＳＡ）［（ＣＦ３ＳＯ２）２ＮＬｉ］などを挙げることができる。
【００２２】
また、電解質１０３は溶媒を含む。溶媒は、例えば、炭酸ジメチル（ＤＭＣ）、炭酸メチルエチル（ＭＥＣ）、炭酸メチルプロピル（ＭＰＣ）、炭酸メチルイソプロピル（ＭＩＰＣ）、炭酸メチルブチル（ＭＢＣ）、炭酸ジエチル（ＤＥＣ）、炭酸エチルプロピル（ＥＰＣ）、炭酸エチルイソプロピル（ＥＩＰＣ）、炭酸エチルブチル（ＥＢＣ）、炭酸ジプロピル（ＤＰＣ）、炭酸ジイソプロピル（ＤＩＰＣ）、炭酸ジブチル（ＤＢＣ）、炭酸エチレン（ＥＣ）、炭酸プロピレン（ＰＣ）、炭酸１，２−ブチレン（１，２−ＢＣ）などの炭酸エステル系溶媒、１，２−ジメトキシエタン（ＤＭＥ）、ジエチレングリコールジメチルエーテル、トリエチレングリコールジメチルエーテル、テトラエチレングリコールジメチルエーテルなどのエーテル系溶媒、及びγ−ブチロタクトン（ＧＢＬ）などのラクトン系溶媒、或いは、これらの中から二種類以上を混合した溶媒を挙げることができる。本実施の形態では、混合溶媒を用いる場合の混合割合は特に限定されない。
【００２３】
有機電解液中のサレン系金属錯体及びキノン類は、有機電解液量を基準に1.0mmol/L以上の濃度で添加され、好ましくは飽和濃度で存在する。なお、飽和濃度については、吸光度測定により求められる。有機電解液中でのサレン系金属錯体及びキノン類濃度が高いほど優れた電池特性が得られるため、本実施の形態では、サレン系金属錯体及びキノン類は添加する有機電解液の飽和濃度で添加されていることが望ましい。
【００２４】
（ＩＩ）空気極（正極）
リチウム空気二次電池１００の空気極１０１は、導電性材料を少なくとも含み、必要に応じて触媒及び／又は結着剤等を含む。
【００２５】
（ＩＩ−１）導電性材料
本実施形態の空気極１０１に含まれる導電性材料は、カーボンが好適である。導電性材料は、例えば、ケッチェンブラック、アセチレンブラックなどのカーボンブラック類、活性炭類、グラファイト類、カーボンファイバー類、カーボンシート、及びカーボンクロス等を挙げることができる。
【００２６】
（ＩＩ−２）触媒
本実施形態の空気極１０１の触媒は、酸化マンガン（ＭｎＯ２）、酸化ルテニウム（ＲｕＯ２）などの酸素還元（放電）及び酸素発生（充電）の両反応に対して高活性な、従来から公知の酸化物触媒であれば特に限定されない。具体的には、ＭｎＯ２、Ｍｎ３Ｏ４、ＭｎＯ、ＦｅＯ２、Ｆｅ３Ｏ４、ＦｅＯ、ＣｏＯ、Ｃｏ３Ｏ４、ＮｉＯ、ＮｉＯ２、Ｖ２Ｏ５、ＷＯ３などの単独酸化物、Ｌａ０．６Ｓｒ０．４ＭｎＯ３、Ｌａ０．６Ｓｒ０．４ＦｅＯ３、Ｌａ０．６Ｓｒ０．４ＣｏＯ、Ｌａ０．６Ｓｒ０．４ＣｏＯ３、Ｐｒ０．６Ｃａ０．４ＭｎＯ３、ＬａＮｉＯ３、Ｌａ０．６Ｓｒ０．４Ｍｎ０．４Ｆｅ０．６Ｏ３などのペロブスカイト型構造を有する複合酸化物を用いることができる。これらの触媒は、固相法、液相法などの公知のプロセスを用いて合成することができる。
【００２７】
また、空気極１０１に添加される触媒として、中心金属に、Ｍｎ、Ｆｅ、Ｃｏ、Ｎｉ、Ｖ、及びＷなどの遷移金属を少なくとも一種含むポルフィリン、フタロシアニンなどの大環状金属錯体も用いることができる。これらの金属錯体は、カーボンと混合後、不活性ガス雰囲気中で熱処理を行い活性化させてもよい。
【００２８】
空気極１０１に添加される触媒としては、上記の化合物系だけでなく、Ｐｔ、Ａｕ、Ｐｄなどの貴金属、及びＣｏ、Ｎｉ、Ｍｎなどの遷移金属の単体金属を用いてもよい。例えば、これらの金属をカーボン上に高分散担持させることにより高い活性を発現することができる。
【００２９】
本実施の形態に係るリチウム空気二次電池１００の空気極１０１では、電解液／電極触媒／ガス（酸素）の三相部分において、電極反応が進行する。即ち、空気極１０１中に電解質１０３（有機電解液）が浸透し、同時に大気中の酸素ガスが供給され、電解液−電極触媒−ガス（酸素）が共存する三相部位が形成される。電極触媒が高活性であれば、酸素還元（放電）及び酸素発生（充電）がスムーズに進行し、電池特性は大きく向上することになる。
【００３０】
空気極１０１での放電反応は次のように表すことができる。
【００３１】
２Ｌｉ＋＋（１／２）Ｏ２＋２ｅ−→Ｌｉ２Ｏ  ・・・（１）
２Ｌｉ＋＋Ｏ２＋２ｅ−→Ｌｉ２Ｏ２  ・・・（２）
上式中のリチウムイオン（Ｌｉ＋）は、負極１０２から電気化学的酸化により有機電解液中に溶解し、この有機電解液中を空気極表面まで移動してきたものである。また、酸素（Ｏ２）は、大気（空気）中から空気極内部に取り込まれたものである。なお、負極１０２から溶解する材料（Ｌｉ＋）、空気極１０１で析出する材料（Ｌｉ２Ｏ２）、及び空気（Ｏ２）を図１の構成要素と共に示した。
【００３２】
空気極（正極）１０１の電極触媒として用いることができる酸化物、特に酸化マンガン（ＭｎＯ２）、酸化ルテニウム（ＲｕＯ２）などは、マンガン及びルテニウムが、＋４、＋３などの価数を有するイオンで存在しうる。また、これらの酸化物を合成する際の条件によっては、酸化マンガン、酸化ルテニウムなどの酸化物内に酸素を取り込むことができる空孔（ここでは酸素空孔とも称する）が存在し、活性サイトとして機能すると考えられる。そのため、このような酸化物触媒は、正極活物質である酸素との相互作用が強く、多くの酸素種を酸化物表面上に吸着でき、又は酸素空孔内に酸素種を吸蔵することができる。
【００３３】
このように、酸化物表面上に吸着された、又は酸素空孔内に吸蔵された酸素種は、上記式（１）及び式（２）の酸素源（活性な中間反応体）として酸素還元反応に使用され、上記反応が容易に進むようになる。また、式（１）及び式（２）の逆反応である充電反応に対しても、上記の酸化物は活性を有している。従って、電池の充電、つまり、空気極上での酸素発生反応も効率よく進行する。このように、酸化マンガン、酸化ルテニウムなどの酸化物は、電極触媒として有効に機能する。
【００３４】
本実施の形態に係るリチウム空気二次電池１００では、電池の効率を上げるために、電極反応を引き起こす反応部位（上記の電解液／電極触媒／空気（酸素）の三相部分）がより多く存在することが望ましい。このような観点から、本実施の形態では、上述の三相部位が電極触媒表面に多量に存在することが重要であり、使用する触媒は比表面積が高い方が好ましい。例えば、焼成後の比表面積が10m2/g以上であることが好適である。
【００３５】
（ＩＩ−３）結着剤（バインダー）
空気極１０１は、結着剤（バインダー）を含むことができる。この結着剤は、特に限定されないが、ポリテトラフルオロエチレン（ＰＴＦＥ）、ポリフッ化ビニリデン（ＰＶＤＦ）、ポリブタジエンゴムなどを例として挙げることができる。これらの結着剤は、粉末として又は分散液として用いることができる。
【００３６】
本実施形態のリチウム空気二次電池１００において、空気極１０１の触媒含有率は空気極１０１の重量を基準に、例えば0を越え、100重量％未満であることが望ましい。その他の成分の割合は、従来のリチウム空気二次電池と同じである。
【００３７】
（ＩＩ−４）空気極の調製
空気極１０１は、以下のように調製することができる。触媒である酸化物粉末、カーボン粉末及びポリフッ化ビニリデン（ＰＶＤＦ）のようなバインダー粉末を所定量混合し、この混合物をチタンメッシュなどの支持体上に圧着することにより、空気極１０１を成形することができる。また、上記の混合物を有機溶剤などの溶媒中に分散してスラリー状にし、金属メッシュ又はカーボンクロス、カーボンシート上に塗布して乾燥することによって、空気極１０１を形成することができる。
【００３８】
また、電極の強度を高め電解液の漏洩を防止するために、冷間プレスだけでなく、ホットプレスを適用することによっても、より安定性に優れた空気極１０１を作製することができる。
【００３９】
なお、空気極１０１は、これを構成する電極の片面は大気に曝され、もう一方の面は電解液と接する。
【００４０】
（ＩＩＩ）負極
本実施形態のリチウム空気二次電池１００は、負極１０２に負極活物質を含む。この負極活性物質は、リチウム二次電池の負極材料として用いることができる材料であれば特に制限されない。例えば、金属リチウムを挙げることができる。或いは、リチウム含有物質として、リチウムイオンを放出及び吸蔵することができる物質である、リチウム、シリコン、及びスズとの合金、又はＬｉ２．６Ｃｏ０．４Ｎなどのリチウム窒化物を例として挙げることができる。
【００４１】
負極１０２は、公知の方法で形成することができる。例えば、リチウム金属を負極とする場合には、複数枚の金属リチウム箔を重ねて所定の形状に成形することで、負極１０２を作製すればよい。
【００４２】
なお、上記のシリコンの合金又はスズの合金を負極として用いる場合、負極１０２を合成する時にリチウムを含まないシリコン又はスズなどを用いることもできる。しかし、この場合には、空気電池の作製に先立って、化学的手法又は電気化学的手法（例えば、電気化学セルを組んで、リチウムとシリコン、及びリチウムとスズの合金化を行う方法）によって、シリコン又はスズが、リチウムを含む状態にあるように処理しておく必要がある。具体的には、作用極にシリコン又はスズを含み、対極にリチウムを用い、有機電解液中で還元電流を流すことによって合金化を行う等の処理をしておくことが好ましい。
【００４３】
ここで、放電時の負極（金属リチウム）の反応は以下のように表すことができる。
【００４４】
（放電反応）
Ｌｉ→Ｌｉ＋＋ｅ−        （２）
なお、充電時の負極１０２においては、式（２）の逆反応であるリチウムの析出反応が起こる。
【００４５】
（ＩＶ）他の要素
本実施形態のリチウム空気二次電池１００は、上記構成要素に加え、セパレータ、電池ケース、金属メッシュ（例えばチタンメッシュ）などの構造部材、その他のリチウム空気二次電池に要求される要素を含むことができる。これらは、従来のものを使用することができる。
【００４６】
〔リチウム空気二次電池の作製〕
リチウム空気二次電池１００のセル（単電池）を以下の手順で作製した。以降、セルの文言は省略する。
【００４７】
ケッチェンブラック粉末及びポリフッ化ビニリデン（ＰＶＤＦ）粉末を9：1の重量比で、ミキサーを用いてＮ−メチル−２−ピロリドン（ＮＭＰ）に十分混合し、スラリーを作製した。このスラリーを直径17mmのカーボンペーパーに塗布し、90℃の真空乾燥機に入れ、一晩乾燥させ、ガス拡散型の空気極１０１を得た。
【００４８】
図４は、リチウム空気二次電池１００の断面図である。リチウム空気二次電池１００は、露点が−６０℃以下の乾燥空気中で、以下の手順で作製した。
【００４９】
上記の方法で調製した空気極（正極）１０１を、ＰＴＦＥで被覆された空気極支持体１１５の凹部に配置し、空気極固定用リング１０４で固定した。なお、空気極１０１と空気極支持体１０１が接触する部分は、電気的接触をとるためにＰＴＦＥによる被覆を施さないものとした。
【００５０】
次に、空気極１０１と大気が接触する面とは逆の面に、リチウム空気二次電池用のセパレータ１０５を凹部の底面に配置した。続いて、図４に示すような負極固定用座金１０８に負極１０２である厚さ150μmの4枚の金属リチウム箔を同心円上に重ねて圧着した。
【００５１】
続いて、負極固定用リング１０７を、空気極１０１を設置する凹部と対向する逆の凹部に配置し、中央部に金属リチウムが圧着された負極固定用座金１０８を更に配置した。続いて、Ｏリング１１１を、図４に示すように空気極支持体１１５の底部に配置した。
【００５２】
次に、セルの内部（空気極（正極）１と負極８との間）に有機電解液（電解質１０３）を充填し、負極支持体１０９を被せて、ＰＴＦＥ被覆された固定ねじ１１０でセル全体を固定した。有機電解液は、上記した“ＬｉＴＦＳＡを有機溶媒ＴＥＧＤＭＥに1mol/Lの濃度で溶解し、添加剤としてＣｒＳｌ及びＡＱを飽和濃度にて混合した有機電解液を用いた。
【００５３】
続いて、空気極端子１２１を空気極支持体１１５に設置し、負極端子１２２を負極支持体１０９に設置した。
【００５４】
〔電池のサイクル試験〕
次に、電池のサイクル試験について説明する。電池のサイクル試験は、充放電測定システム（Bio Logic社製）を用いて、空気極１０１の重量当たりの電流密度で100ｍＡ／gを通電し、開回路電圧から電池電圧が、2.0Vに低下するまで放電電圧の測定を行った。電池の充電試験は、放電時と同じ電流密度で、電池電圧が、4.4Vに達するまで行った。電池の充放電試験は、通常の生活環境下で行った。充放電容量は空気極（カーボン＋酸化物＋ＰＶＤＦ）重量当たりの値（mAh/g）で表した。
【００５５】
本実施形態に係るリチウム空気二次電池１００の電解質（有機電解液）１０３の溶媒とその電解質に含有させる添加剤を変えて、電池性能を評価した実験例について説明する。
【００５６】
（実験例１）
実験例１の電解質１０３は、（Ｒ，Ｒ）−Ｎ，Ｎ‘−ビス（３，５−ジ−ｔｅｒｔ−ブチルサリチリデン）−１，２−シクロヘキサンジアミノクロム（ＩＩＩ）クロリド（ＣｒＳｌ）、及びアントラキノン（ＡＱ）を含む有機電解液を用いる。
【００５７】
該有機電解液に、ＣｒＳｌ（アルドリッチ社製）及びＡＱ（アルドリッチ社製）を有機電解液に混合した。混合する際、超音波洗浄機を用いて最大出力で約３０分の分散を行った。また、有機電解液はＬｉＴＦＳＡを有機溶媒ＴＥＧＤＭＥに1mol/Lの濃度で溶解したものを用いた。その有機電解液に、添加剤としてＣｒＳｌ及びＡＱを飽和濃度にて混合した。
【００５８】
（比較例）
本実施形態に係るリチウム空気二次電池１００と比較する比較例のリチウム空気二次電池の電解質は、1mol/LのＬｉＴＦＳＡ／ＴＥＧＤＭＥ溶液の有機電解液を用いた。有機電解液以外の条件は、実験例１と同じである。
【００５９】
図５に、実験例１のリチウム空気二次電池１００の初回の放電と充電曲線の一例を示す。図５の横軸は充放電容量（mAh/g）、縦軸は電池電圧（V）である。図中の実線で示す特性は実験例１の特性、一点鎖線で示す特性は比較例の特性である。
【００６０】
図５に示すように、実験例１の初回放電容量は8578mAh/gであり、10サイクル目における容量維持率は75％であった。また、比較例の初回放電容量は742mAh/gであり、10サイクル目における容量維持率は4％であった。
【００６１】
本実施形態に係るリチウム空気二次電池１００（実験例１）の初回放電容量と容量維持率は、比較例よりも優れた特性を示す。このように、ＣｒＳｌ−ＡＱ含有1mol/L，ＬｉＴＦＳＡ／ＴＥＧＤＭＥ溶液を有機電解液として使用したリチウム空気二次電池１００は，電池特性を向上させることが確認できた。以下、有機電解液に含有させる添加剤を変えて実験した実験条件を示す。
【００６２】
（実験例２）
実験例２は、ＣｒＳｌ及び２，５−ジヒドロキシ−１，４−ベンゾキノン（ＤＨＢＱ）を含む有機電解液を用いた。
【００６３】
実験例１と同様の手順で、有機電解液に、添加剤としてＣｒＳｌ（アルドリッチ社製）及びＤＨＢＱ（アルドリッチ社製）を飽和濃度にて混合した。他の条件は、すべて実験例１と同様にして、セルを作製し、電池特性の評価を行った。
【００６４】
実験例２の初回放電容量は6927mAh/g、10サイクル目の容量維持率は56％であった。各実験例の評価結果は、後に示す表１にまとめて表記する。
【００６５】
（実験例３）
実験例３は、ＣｒＳｌ及び７，７，８，８−テトラシアノジメタン（ＴＣＮＱ）を含む有機電解液を用いた。
【００６６】
実験例１と同様の手順で、有機電解液に、添加剤としてＣｒＳｌ（アルドリッチ社製）及びＴＣＮＱ（アルドリッチ社製）を飽和濃度にて混合した。他の条件は、すべて実験例１と同様にして、セルを作製し、電池特性の評価を行った。
【００６７】
実験例３の初回放電容量は8180mAh/g、10サイクル目の容量維持率は69％であった。
【００６８】
（実験例４）
実験例４は、ＣｒＳｌ及び２，３−ジクロロ−５，６−ジシアノ−１，４−ベンゾキノン（ＤＤＱ）を含む有機電解液を用いた。
【００６９】
実験例１と同様の手順で、有機電解液に、添加剤としてＣｒＳｌ（アルドリッチ社製）及びＤＤＱ（アルドリッチ社製）を飽和濃度にて混合した。他の条件は、すべて実験例１と同様にして、セルを作製し、電池特性の評価を行った。
【００７０】
実験例４の初回放電容量は7001mAh/g、10サイクル目の容量維持率は53％であった。
【００７１】
（実験例５）
実験例５は、ＣｒＳｌ及びテトラヒドロキシ−１，４−ベンゾキノン（ＴＨＢＱ）を含む有機電解液を用いた。
【００７２】
実験例１と同様の手順で、有機電解液に、添加剤としてＣｒＳｌ（アルドリッチ社製）及びＴＨＢＱ（東京化成工業社製）を飽和濃度にて混合した。他の条件は、すべて実験例１と同様にして、セルを作製し、電池特性の評価を行った。
【００７３】
実験例５の初回放電容量は7668mAh/g、10サイクル目の容量維持率は82％であった。
【００７４】
（実験例６）
実験例６は、ＣｒＳｌ及び２，５−ジｔｅｒｔブチル−１，４−ベンゾキノン（ＤＢＢＱ）を含む有機電解液を用いた。
【００７５】
実験例１と同様の手順で、有機電解液に、添加剤としてＣｒＳｌ（アルドリッチ社製）及びＤＢＢＱ（アルドリッチ社製）を飽和濃度にて混合した。他の条件は、すべて実験例１と同様にして、セルを作製し、電池特性の評価を行った。
【００７６】
実験例６の初回放電容量は8149mAh/g、10サイクル目の容量維持率は66％であった。
【００７７】
（実験例７）
実験例７は、（Ｒ，Ｒ）−Ｎ，Ｎ‘−ビス（３，５−ジ−ｔｅｒｔ−ブチルサリチリデン）−１，２−シクロヘキサンジアミノマンガン（ＩＩＩ）クロリド（ＭｎＳｌ）及びＡＱを含む有機電解液を用いた。
【００７８】
実験例１と同様の手順で、有機電解液に、添加剤としてＭｎＳｌ（アルドリッチ社製）及びＡＱ（アルドリッチ社製）を飽和濃度にて混合した。他の条件は、すべて実験例１と同様にして、セルを作製し、電池特性の評価を行った。
【００７９】
実験例７の初回放電容量は8911mAh/g、10サイクル目の容量維持率は65％であった。
【００８０】
（実験例８）
実験例８は、ＭｎＳｌ及びＤＨＢＱを含む有機電解液を用いた。
【００８１】
実験例１と同様の手順で、有機電解液に、添加剤としてＭｎＳｌ（アルドリッチ社製）及びＤＨＢＱ（アルドリッチ社製）を飽和濃度にて混合した。他の条件は、すべて実験例１と同様にして、セルを作製し、電池特性の評価を行った。
【００８２】
実験例８の初回放電容量は7771mAh/g、10サイクル目の容量維持率は70％であった。
【００８３】
（実験例９）
実験例９は、ＭｎＳｌ及びＴＣＮＱを含む有機電解液を用いた。
【００８４】
実験例１と同様の手順で、有機電解液に、添加剤としてＭｎＳｌ（アルドリッチ社製）及びＴＣＮＱ（アルドリッチ社製）を飽和濃度にて混合した。他の条件は、すべて実験例１と同様にして、セルを作製し、電池特性の評価を行った。
【００８５】
実験例９の初回放電容量は7719mAh/g、10サイクル目の容量維持率は67％であった。
【００８６】
（実験例１０）
実験例１０は、ＭｎＳｌ及びＤＤＱを含む有機電解液を用いた。
【００８７】
実験例１と同様の手順で、有機電解液に、添加剤としてＭｎＳｌ（アルドリッチ社製）及びＤＤＱ（アルドリッチ社製）を飽和濃度にて混合した。他の条件は、すべて実験例１と同様にして、セルを作製し、電池特性の評価を行った。
【００８８】
実験例１０の初回放電容量は8861mAh/g、10サイクル目の容量維持率は72％であった。
【００８９】
（実験例１１）
実験例１１は、ＭｎＳｌ及びＴＨＢＱを含む有機電解液を用いた。
【００９０】
実験例１と同様の手順で、有機電解液に、添加剤としてＭｎＳｌ（アルドリッチ社製）及びＴＨＢＱ（東京化成工業社製）を飽和濃度にて混合した。他の条件は、すべて実験例１と同様にして、セルを作製し、電池特性の評価を行った。
【００９１】
実験例１１の初回放電容量は7773mAh/g、10サイクル目の容量維持率は78％であった。
【００９２】
（実験例１２）
実験例１２は、ＭｎＳｌ及びＤＢＢＱを含む有機電解液を用いた。
【００９３】
実験例１と同様の手順で、有機電解液に、添加剤としてＭｎＳｌ（アルドリッチ社製）及びＤＢＢＱ（アルドリッチ社製）を飽和濃度にて混合した。他の条件は、すべて実験例１と同様にして、セルを作製し、電池特性の評価を行った。
【００９４】
実験例１２の初回放電容量は7856mAh/g、10サイクル目の容量維持率は91％であった。
【００９５】
（実験例１３）
実験例１３は、（Ｒ，Ｒ）−Ｎ，Ｎ‘−ビス（３，５−ジ−ｔｅｒｔ−ブチルサリチリデン）−１，２−シクロヘキサンジアミノ鉄（ＩＩＩ）クロリド（ＦｅＳｌ）及びＡＱを含む電解液を用いた。
【００９６】
（Ｒ，Ｒ）−（−）−Ｎ，Ｎ‘−ビス（３，５−ジ−ｔｅｒｔ−ブチルサリチリデン）−１，２−ジクロヘキサンジアミン（アルドリッチ社製）を塩基性条件下で塩化鉄（ＩＩＩ）（和光純薬工業社製）と反応させることにより、ＦｅＳｌを得た。有機電解液に、添加剤として作製したＦｅＳｌ及びＡＱ（アルドリッチ社製）を飽和濃度にて混合した。他の条件は、すべて実験例１と同様にして、セルを作製し、電池特性の評価を行った。
【００９７】
実験例１３の初回放電容量は8446mAh/g、10サイクル目の容量維持率は63％であった。
【００９８】
（実験例１４）
実験例１４は、ＦｅＳｌ及びＤＨＢＱを含む有機電解液を用いた。
【００９９】
実験例１３と同様の手順でＦｅＳｌを作製した。有機電解液に、添加剤として作製したＦｅＳｌ及びＤＨＢＱ（アルドリッチ社製）を飽和濃度にて混合した。他の条件は、すべて実験例１と同様にして、セルを作製し、電池特性の評価を行った。
【０１００】
実験例１４の初回放電容量は8669mAh/g、10サイクル目の容量維持率は83％であった。
【０１０１】
（実験例１５）
実験例１５は、ＦｅＳｌ及びＴＣＮＱを含む有機電解液を用いた。
【０１０２】
実験例１３と同様の手順でＦｅＳｌを作製した。有機電解液に、添加剤として作製したＦｅＳｌ及びＴＣＮＱ（アルドリッチ社製）を飽和濃度にて混合した。他の条件は、すべて実験例１と同様にして、セルを作製し、電池特性の評価を行った。
【０１０３】
実験例１５の初回放電容量は7970mAh/g、10サイクル目の容量維持率は49％であった。
【０１０４】
（実験例１６）
実験例１６は、ＦｅＳｌ及びＤＤＱを含む有機電解液を用いた。
【０１０５】
実験例１３と同様の手順でＦｅＳｌを作製した。有機電解液に、添加剤として作製したＦｅＳｌ及びＤＤＱ（アルドリッチ社製）を飽和濃度にて混合した。他の条件は、すべて実験例１と同様にして、セルを作製し、電池特性の評価を行った。
【０１０６】
実験例１６の初回放電容量は8383mAh/g、10サイクル目の容量維持率は56％であった。
【０１０７】
（実験例１７）
実験例１７では、ＦｅＳｌ及びＴＨＢＱを含む有機電解液を用いる。
【０１０８】
実験例１３と同様の手順でＦｅＳｌを作製した。有機電解液に、添加剤として作製したＦｅＳｌ及びＴＨＢＱ（東京化成工業社製）を飽和濃度にて混合した。他の条件は、すべて実験例１と同様にして、セルを作製し、電池特性の評価を行った。
【０１０９】
実験例１７の初回放電容量は8860mAh/g、10サイクル目の容量維持率は61％であった。
【０１１０】
（実験例１８）
実験例１８は、ＦｅＳｌ及びＤＢＢＱを含む有機電解液を用いた。
【０１１１】
実験例１３と同様の手順でＦｅＳｌを作製した。有機電解液に、添加剤として作製したＦｅＳｌ及びＤＢＢＱ（アルドリッチ社製）を飽和濃度にて混合した。他の条件は、すべて実験例１と同様にして、セルを作製し、電池特性の評価を行った。
【０１１２】
実験例１８の初回放電容量は6828mAh/g、10サイクル目の容量維持率は65％であった。
【０１１３】
（実験例１９）
実験例１９は、（Ｒ，Ｒ）−Ｎ，Ｎ‘−ビス（３，５−ジ−ｔｅｒｔ−ブチルサリチリデン）−１，２−シクロヘキサンジアミノコバルト（ＩＩＩ）（ＣｏＳｌ）及びＡＱを含む有機電解液を用いた。
【０１１４】
実験例１と同様の手順で、有機電解液に、添加剤としてＣｏＳｌ（アルドリッチ社製）及びＡＱ（アルドリッチ社製）を飽和濃度にて混合した。他の条件は、すべて実験例１と同様にして、セルを作製し、電池特性の評価を行った。
【０１１５】
実験例１９の初回放電容量は8388mAh/g、10サイクル目の容量維持率は68％であった。
【０１１６】
（実験例２０）
実験例２０は、ＣｏＳｌ及びＤＨＢＱを含む有機電解液を用いた。
【０１１７】
実験例１と同様の手順で、有機電解液に、添加剤としてＣｏＳｌ（アルドリッチ社製）及びＤＨＢＱ（アルドリッチ社製）を飽和濃度にて混合した。他の条件は、すべて実験例１と同様にして、セルを作製し、電池特性の評価を行った。
【０１１８】
実験例２０の初回放電容量は8082mAh/g、10サイクル目の容量維持率は82％であった。
【０１１９】
（実験例２１）
実験例２１は、ＣｏＳｌ及びＴＣＮＱを含む有機電解液を用いた。
【０１２０】
実験例１と同様の手順で、有機電解液に、添加剤としてＣｏＳｌ（アルドリッチ社製）及びＴＣＮＱ（アルドリッチ社製）を飽和濃度にて混合した。他の条件は、すべて実験例１と同様にして、セルを作製し、電池特性の評価を行った。
【０１２１】
実験例２０の初回放電容量は6908mAh/g、10サイクル目の容量維持率は52％であった。
【０１２２】
（実験例２２）
実験例２２は、ＣｏＳｌ及びＤＤＱを含む有機電解液を用いた。
【０１２３】
実験例１と同様の手順で、有機電解液に、添加剤としてＣｏＳｌ（アルドリッチ社製）及びＤＤＱ（アルドリッチ社製）を飽和濃度にて混合した。他の条件は、すべて実験例１と同様にして、セルを作製し、電池特性の評価を行った。
【０１２４】
実験例２０の初回放電容量は7240mAh/g、10サイクル目の容量維持率は49％であった。
【０１２５】
（実験例２３）
実験例２３は、ＣｏＳｌ及びＴＨＢＱを含む有機電解液を用いた。
【０１２６】
実験例１と同様の手順で、有機電解液に、添加剤としてＣｏＳｌ（アルドリッチ社製）及びＴＨＢＱ（東京化成工業社製）を飽和濃度にて混合した。他の条件は、すべて実験例１と同様にして、セルを作製し、電池特性の評価を行った。
【０１２７】
実験例２３の初回放電容量は6538mAh/g、10サイクル目の容量維持率は42％であった。
【０１２８】
（実験例２４）
実験例２４は、ＣｏＳｌ及びＤＢＢＱを含む有機電解液を用いた。
【０１２９】
実験例１と同様の手順で、有機電解液に、添加剤としてＣｏＳｌ（アルドリッチ社製）及びＤＢＢＱ（アルドリッチ社製）を飽和濃度にて混合した。他の条件は、すべて実験例１と同様にして、セルを作製し、電池特性の評価を行った。
【０１３０】
実験例２４の初回放電容量は7797mAh/g、10サイクル目の容量維持率は85％であった。
【０１３１】
表１に、実験例１〜２４の電池性能試験の結果を示す。表１の左から２列目はサレン系金属錯体の添加剤、左から３列目はキノン類の添加剤を示す。初回放電容量は、電流密度100mA/gで通電し、電池電圧が2.0Vに低下するまでの容量である。放電容量維持率は、10
サイクル目の値である。
【０１３２】
【表１】
2019200882.tif 000003
【０１３３】
表１に示すように、有機電解液に、添加剤としてサレン系金属錯体とキノン類を含む本実施形態に係るリチウム空気二次電池１００は、それらの添加剤を含有しない有機電解液のリチウム空気二次電池（比較例）よりも、初回放電容量及び放電容量維持率の電池特性を向上させることが確認できた。
【０１３４】
初回放電容量は、有機電解液に、ＭｎＳｌとＡＱを含有させた場合が最も大きな値（8911mAn/g）を示した。また、放電容量維持率は、有機電解液に、ＭｎＳｌとＤＢＢＱを含有させた場合が最も大きな値（91％）を示した。
【０１３５】
このように本発明によれば、電解質に添加剤としてサレン系金属錯体とキノン類を含有させることで、放電容量が大きく、且つ充放電サイクル性能の良いリチウム空気二次電池を提供することができる。なお、本発明は、上記の実施形態に限定されるものではなく、その要旨の範囲内で変形が可能である。
【産業上の利用可能性】
【０１３６】
有機電解液の添加剤としてサレン系金属錯体とキノン類を用いることにより、高性能リチウム空気二次電池を作製することができ、様々な電子機器や自動車等の駆動源として有効利用することができる。
【符号の説明】
【０１３７】
１００：リチウム空気二次電池
１０１：正極（空気極）
１０２：負極
１０３：電解質（有機電解液）
１０４：空気極固定用リング
１０５：セパレータ
１０７：負極固定用リング
１０８：負極固定用座金
１０９：負極支持体
１１０：固定ねじ
１１１：Ｏリング
１１５：空気極支持体
１２１：空気極端子
１２２：負極端子
１５１：仕切り
【図１】
2019200882.tif 000004
【図２】
2019200882.tif 000005
【図３】
2019200882.tif 000006
【図４】
2019200882.tif 000007
【図５】
2019200882.tif 000008